(57)【要約】【課題】書換型ディスクではその情報記録層の構成から、再生光の反射率が低い。一方で、再生専用型や追記型の記録媒体においては、一般に用いられる金属膜では、反射率を小さくするような条件を安定に作製することはかなり困難である。書換型と、再生専用型または追記型との再生光に対する反射光量が大きく異なると、記録媒体を再生するシステムのダイナミックレンジが大きくなってしまい、システムが複雑になってしまう。【解決手段】再生専用型や追記型の記録媒体において、光透過層に、再生光の透過率を減衰させるような材料または構成を設けることで、情報記録層の反射率を下げなくても、実質的な反射光量を下げることができる。【選択図】　図１
2004103101.tif 000002
【特許請求の範囲】
【請求項１】
光透過層を介し、情報記録層の信号を再生する光情報記録媒体であって、
前記光透過層が、前記光情報記録媒体を再生する光の波長に対し、前記光の透過を減衰させる、材料または構成を含むことを特徴とする光情報記録媒体。
【請求項２】
再生専用型であることを特徴とする請求項１に記載の光情報記録媒体。
【請求項３】
追記型であることを特徴とする請求項１に記載の光情報記録媒体。
【請求項４】
複数の情報記録層を有することを特徴とする請求項１ないし３のいずれかに記載の光情報記録媒体。
【請求項５】
前記光透過層が、前記情報記録層の信号を再生する光の波長を吸収する色素を含むことを特徴とする請求項１ないし４のいずれかに記載の光情報記録媒体。
【請求項６】
前記光透過層が、無機酸化物を主成分とする微粒子を含むことを特徴とする請求項１ないし５のいずれかに記載の光情報記録媒体。
【請求項７】
前記光透過層が、前記情報記録層の信号を再生する光の波長を反射する金属膜または誘電体膜を含むことを特徴とする請求項１ないし６のいずれかに記載の光情報記録媒体。
【請求項８】
前記光透過層が、複数の層からなることを特徴とする請求項１ないし７のいずれかに記載の光情報記録媒体。
【請求項９】
前記光透過層が、少なくとも、樹脂基板と放射線硬化性樹脂を含むことを特徴とする請求項８に記載の光情報記録媒体。
【請求項１０】
前記光透過層が、少なくとも、樹脂基板と粘着材を含むことを特徴とする請求項８に記載の光情報記録媒体。
【請求項１１】
前記光透過層の、前記再生する光の波長に対する透過率が、９０％以下であることを特徴とする請求項１ないし１０のいずれかに記載の光情報記録媒体。
【請求項１２】
前記光透過層の、前記再生する光の波長に対する透過率が、７０％以下であることを特徴とする請求項１１に記載の光情報記録媒体。
【請求項１３】
前記光透過層の厚みが、２００μｍ以下で、かつ、波長４５０ｎｍ以下のレーザー光と開口数０．７以上のレンズで、再生されることを特徴とする請求項１ないし１２のいずれかに記載の光情報記録媒体。
【請求項１４】
前記光透過層の厚みが略６００μｍで、かつ、波長４５０ｎｍ以下のレーザー光と開口数０．６以上のレンズで、再生されることを特徴とする請求項１ないし１２のいずれかに記載の光情報記録媒体。
【請求項１５】
厚みが略１．２ｍｍであることを特徴とする請求項１ないし１４のいずれかに記載の光情報記録媒体。
【請求項１６】
少なくとも、凹凸ピットと前記凹凸ピットに成膜された誘電体膜を含み、再生専用型であることを特徴とする光情報記録媒体。
【請求項１７】
少なくとも、溝と色素材料と誘電体膜を含み、追記型であることを特徴とする光情報記録媒体。
【請求項１８】
光透過層を有することを特徴とする請求項１６または１７に記載の光情報記録媒体。
【請求項１９】
光透過層を介し、情報記録層の信号を再生する、２つ以上の情報記録層を有する情報記録媒体であって、
前記情報記録層のうち、前記光透過層に最も近い情報記録層が、再生する光の波長に対して３０％以上の吸収率を有することを特徴とする光情報記録媒体。
【請求項２０】
前記情報記録層のうち、前記光透過層から最も遠い情報記録層が、再生する光の波長に対して５０％以上の反射率を有することを特徴とする請求項１９に記載の光情報記録媒体。
【請求項２１】
複数の情報記録層を有することを特徴とする請求項１６ないし１８のいずれかに記載の光情報記録媒体。
【請求項２２】
前記光透過層が、複数の層からなることを特徴とする請求項１８ないし２１のいずれかに記載の光情報記録媒体。
【請求項２３】
前記光透過層が、少なくとも、樹脂基板と放射線硬化性樹脂を含むことを特徴とする請求項２２に記載の光情報記録媒体。
【請求項２４】
前記光透過層が、少なくとも、樹脂基板と粘着材を含むことを特徴とする請求項２２に記載の光情報記録媒体。
【請求項２５】
前記光透過層の厚みが、２００μｍ以下で、かつ、波長４５０ｎｍ以下のレーザー光と開口数０．７以上のレンズで、再生されることを特徴とする請求項１８ないし２４のいずれかに記載の光情報記録媒体。
【請求項２６】
前記光透過層の厚みが略６００μｍで、かつ、波長４５０ｎｍ以下のレーザー光と開口数０．６以上のレンズで、再生されることを特徴とする請求項１８ないし２４のいずれかに記載の光情報記録媒体。
【請求項２７】
厚みが略１．２ｍｍであることを特徴とする請求項１６ないし２６のいずれかに記載の光情報記録媒体。
【請求項２８】
略透明な基材を通して情報記録層の情報を再生光ヘッドで読み出す光情報媒体であって、情報記録層の反射率が５０％以下の金属薄膜からなり、前記基材の厚みが１００ｕｍ以下である前記光情報媒体において、前記光ヘッドで読み出し可能なマークが印刷によって形成されていることを特徴とする前記光情報媒体。
【発明の詳細な説明】
【０００１】
【発明の属する技術分野】
本発明は光情報記録媒体、および光情報記録媒体の製造方法に関し、特に例えば、再生専用型あるいは追記型光情報記録媒体からの再生光の反射光量を低下させ、書換型光情報記録媒体とのシステムの互換を容易にする光情報記録媒体および光情報記録媒体の製造方法に関する。
【０００２】
【従来の技術】
近年、情報記録の分野では様々な光情報記録に関する研究が進められている。この光情報記録は高密度化が可能であり、また、非接触で記録・再生が行え、それを安価に実現できる方式として幅広い用途での応用が実現されつつある。この光情報記録の媒体として光ディスクがある。この光ディスクは再生専用型、追記型、書換型に大別することができる。
【０００３】
再生専用型は音楽情報を記録したコンパクト・ディスク（ＣＤ）と称されるディスクや画像情報を記録したレーザ・ディスク（ＬＤ）と称されるディスクとして、また追記型は文書ファイルや静止画ファイル等として、さらに書換型はパソコン用のデータファイル等として商品化され、世間に広く普及している。これらの光ディスクは厚さ１．２ｍｍの透明樹脂基板に情報層を設け、それをオーバーコートによって保護した構造、あるいは１．２ｍｍの透明樹脂基板の一方もしくは両方に情報層を設け、それら２枚を貼り合わせた構造をもっている。また、音声だけでなく映画等の動画を情報として記録するために、より大容量の光ディスクであるデジタル・バーサタイル・ディスク（ＤＶＤ）が開発・商品化され、既に普及しつつある。ＤＶＤでは厚さ０．６ｍｍの樹脂基板２枚を貼り合わせた構造になっている。
【０００４】
さらに近い将来には地上波デジタル放送の開始も予定されており、その記録媒体として２５ＧＢ程度の容量に対するニーズが高まっている。ＣＤやＤＶＤとほぼ同じ大きさの光ディスクでこの容量を実現するために、記録・再生側基板の厚さを０．１ｍｍ程度まで薄くし、ＮＡを０．８５程度、レーザの波長を４００ｎｍ程度にすることが提案されている。本構成のディスクにおいては情報記録層を２層、あるいはそれ以上の複数層にし、さらなる大容量化を行うことも提案されている（例えば、非特許文献１参照。）。
【０００５】
【非特許文献１】
Ｎ．ヤマダ，外９名，「（Ｇｅ，Ｓｎ）Ｔｅ−Ｓｂ２Ｔｅ３メモリフィルムを備えた
２層青色光ディスクの進歩（Ａｄｖａｎｃｅ　ｏｆ　Ｄｕａｌ−Ｌａｙｅｒ　Ｂｌｕｅ　Ｏｐｔｉｃａｌ　Ｄｉｓｋ　ｗｉｔｈ　（Ｇｅ，Ｓｎ）Ｔｅ−Ｓｂ２Ｔｅ３　Ｍｅｍｏｒｙ　Ｆｉｌｍｓ）」，ＩＥＥＥ
ＩＳＯＭ／ＯＤＳ２００２　ＴｈＣ．１，２００２年，ｐ．４０４−４０６
【０００６】
【発明が解決しようとする課題】
しかしながら、複数の情報記録層を有する記録媒体を作製した場合、書換型ディスクではその情報記録層の構成から、情報記録層が１つの場合でも再生光に対する反射率は２０％程度、２つになれば、５％程度となることが予想される。一方で、再生専用型や追記型の記録媒体においては、情報層が１つの場合で再生光に対する反射率が７０％以上、２つの場合でも２５％以上とすることは容易である。このように、書換型と、再生専用型または追記型との再生光に対する反射率が大きく異なると、この記録媒体を再生するシステムのダイナミックレンジが大きくなってしまい、システムが複雑になってしまう。しかし、再生専用型や追記型の記録媒体の反射膜として一般に用いられる金属膜では、５％程度まで反射率を小さくするような条件を安定に作製することはかなり困難である。
【０００７】
そこで本発明は、再生専用型または追記型の記録媒体において、再生光の光量を容易に書換型と同程度まで減衰させられることを可能とした光情報記録媒体を提供することを目的ないし解決すべき課題とする。
【０００８】
【課題を解決するための手段】
上記課題を解決するために、本発明の光情報記録媒体は、光透過層を介し、情報記録層の信号を再生する光情報記録媒体であって、光透過層が、光情報記録媒体を再生する光の波長に対し、光の透過を減衰させる材料または構成を含むことを特徴とする。上記本発明の光情報記録媒体によって、再生専用型や追記型のような情報記録層の反射率を低くすることが困難な場合においても、情報記録層からの反射光量を下げることができ、書換型と、再生専用型または追記型との再生光に対するシステムのダイナミックレンジを小さくすることができ、その結果システムを簡素化することができる。
【０００９】
上記本発明の光情報記録媒体では、光透過層が、情報記録層の信号を再生する光の波長を吸収する色素を含むことが好ましい。これによって、容易に光透過層の透過率を下げ、情報記録層からの反射光量を小さくすることができる。
【００１０】
上記本発明の光情報記録媒体では、光透過層が、無機酸化物を主成分とする微粒子を含むことが好ましい。これによって、容易に光透過層の透過率を下げ、情報記録層からの反射光量を小さくすることができる。
【００１１】
上記本発明の光情報記録媒体では、光透過層が、情報記録層の信号を再生する光の波長を反射する金属膜または誘電体膜を含むことが好ましい。これによって、容易に光透過層の透過率を下げ、情報記録層からの反射光量を小さくすることができる。
【００１２】
上記本発明の光情報記録媒体では、光情報記録媒体の厚みが略１．２ｍｍであることが好ましい。これによって、従来のＣＤやＤＶＤといった記録媒体と厚みが同じとなり、互換を取りやすくすることができる。
【００１３】
上記課題を解決するための、本発明の第２の光情報記録媒体は、少なくとも、凹凸ピットと、凹凸ピットに成膜された誘電体膜を含み、再生専用型であることを特徴とする。これによって、情報記録層の反射率を下げ、金属膜を低反射率で成膜するよりも容易で、安定な生産を行うことができる。
【００１４】
上記課題を解決するための、本発明の第３の光情報記録媒体は、少なくとも、溝と色素材料と誘電体膜を含み、追記型であることを特徴とする。これによって、情報記録層の反射率を下げ、金属膜を低反射率で成膜するよりも容易で、安定な生産を行うことができる。
【００１５】
上記課題を解決するための、本発明の第４の光情報記録媒体は、光透過層を介し、情報記録層の信号を再生する、２つ以上の情報記録層を有する情報記録媒体であって、情報記録層のうち、光透過層に最も近い情報記録層が、再生する光の波長に対して３０％以上の吸収率を有することを特徴とする。これによって、光透過層に最も近い情報記録層を透過する光量が下がり、実質的にこの情報記録層よりも、光透過層から離れたところにある情報記録層からの反射光量を下げることができる。
【００１６】
【発明の実施の形態】
以下、図面を参照しながら本発明の実施の形態について説明する。図は特に記述のない限り、断面図で示す。また、中心に対して対称な図については、中心から片側のみを示す。
【００１７】
（実施の形態１）
ここでは、本発明の光情報記録媒体について一例を説明する。
図１に本発明による光情報記録媒体を示した。本発明では、光情報記録媒体の再生される側の主面の表面から、情報記録層１０４までを光透過層１０１として定義している。情報記録層が複数存在する場合には、再生側主面に最も近い情報記録層までを光透過層としている。光透過層に再生光の透過率を減衰させる材料または構成１０３を設けることで、情報記録層からの反射光量を下げることができ、反射率の低い情報記録層を安定して作製することが困難な場合においても、容易に情報記録層からの反射光量が実質的に小さくなった記録媒体を作製することができる。
【００１８】
図１では代表的に光透過層の一部に再生光の透過率を減衰させる材料または構成を設けた例を示したが、図２（ａ）のように光透過層の全部、図２（ｂ）のように光透過層の表面、または図２（ｃ）のように複数箇所設けることで、反射光量を下げることも可能である。
【００１９】
図３から図４は本発明による光情報記録媒体の一例である。
図３（ａ）の基板２０２は射出成形により形成した厚さ略１．１ｍｍ、直径略１２０ｍｍ、中心孔２０３の直径略１５ｍｍのポリカーボネート基板であり、一方の主面に凹凸ピット２０４と、厚さ略６０ｎｍのＡｇを主成分とする反射膜２０５で構成される情報記録層Ａ２０６が設けてある。さらにその上に紫外線硬化性樹脂からなる厚み略２５μｍの分離層２１０を介して、凹凸ピット２０７と、厚さ略２２ｎｍのＡｇを主成分とする反射膜２０８で構成される情報記録層Ｂが設けてある。
【００２０】
光透過層２０１は、図３（ｂ）に示したように、略５０μｍのポリカーボネート製シート状基板２１２を、アクリルを主成分とする厚さ略２５μｍの粘着材２１１で貼り合わせることにより形成した。本実施例ではこの貼り合わせを真空チャンバー中で行い、気泡を混入しないようにした。ここで用いた粘着材には予めシアニン系色素を混入している。記録媒体の厚みは、ＣＤやＤＶＤとの互換を取りやすくするため、厚みを１．２ｍｍとしている。
【００２１】
この光情報記録媒体を、波長４０５ｎｍのレーザー光と、開口数０．８５のレンズで再生した。色素を混入しない場合、情報記録層Ａ２０６および情報記録層Ｂ２０９からの反射光量は、光透過層２０１への入射光量を１００％として、それぞれ略２５％ずつであった。色素を混入することにより、この波長に対する粘着材の透過率が略４５％となったため、それぞれの反射光量は略５％まで下げることができた。色素を混入することによる信号品質の劣化はほとんどみられなかった。
【００２２】
光透過層に色素を混入せずに情報記録層Ｂ２０９からの反射光量を５％程度まで下げようとすると、Ａｇを主成分とする反射膜２０８の厚みを略８ｎｍとしなければならない。しかしながら、このように非常に薄い膜をスパッタリング等の方法を用いて、情報記録層全面に渡って均一に、かつ複数枚の光情報記録媒体を安定に、作製することは非常に困難であり、安定した生産を行える反射膜の選択とその厚みの設計にわずらわしさがある。本発明のように、光透過層に再生光の透過率を下げるような材料や構成を設けることで、情報記録層全面に渡り、また複数の記録媒体を作製する場合においても、安定で容易な生産を行うことができる。
【００２３】
ここではシアニン系の色素を用いたが、フタロシアニン系やアゾ系の色素でも構わないし、その他の色素でも構わない。さらには色素以外の、例えば、酸化セリウム、酸化亜鉛、酸化チタンなどの無機酸化物の微粒子を混入しても構わないし、色素と無機酸化物両方が混入されていても構わない。再生光の波長との組み合わせを考え、信号品質の劣化が見られないような色素を選ぶことが好ましい。本実施例では粘着材２１１に透過率を減衰させる材料を混入したが、シート上基板に混入しても構わない。また、シート上基板の上に図４のように透過率を減衰させる材料を含んだ表面コートをしても構わない。さらには、粘着材、シート上基板、表面コートなどすべてに含んでいても構わない。
【００２４】
本実施例では、基板としてポリカーボネート、分離層として紫外線硬化性樹脂を用いたが、他の材料でも構わない。また凹凸ピット上の金属膜についても、安定した成膜が可能であれば、Ａｌ等でも構わない。
【００２５】
なお、本実施例では情報信号を凹凸のピットとして記録し、反射層を設けた、いわゆる再生専用型について説明したが、案内溝と反射膜と色素等を含む情報記録層からなる追記型であってもよいことは言うまでもない。また、情報記録層からの反射光量を下げるという目的であれば、本実施例のように２つの情報記録層を有するいわゆる２層光情報記録媒体でなくても、情報記録層が１つ、もしくは３つ以上といった光情報記録媒体に応用することももちろん可能である。
さらには光透過層を有する形状であれば、本実施例のような円盤状ディスクだけでなく、光カードのようなものに対しても有効である。
【００２６】
このようにして、上記実施の形態の光情報記録媒体によれば、情報記録層からの反射光量を低下させた光情報記録媒体を容易に得ることができ、再生専用型や追記型の記録媒体と、書換型記録媒体の情報記録層からの反射光量を同等にし、システムを簡素化することが可能である。
【００２７】
以上、本発明の実施の形態について例をあげて説明したが、本発明は、上記実施の形態に限定されず、本発明の技術的思想に基づき他の実施の形態に適用することができる。
【００２８】
（実施の形態２）
実施の形態２では、本発明の光情報記録媒体について一例を説明する。なお、実施の形態１で説明したのと同様の部分については、重複する説明を省略する場合がある。
【００２９】
実施の形態１では、再生光の透過率を減衰させる材料や構造として、光透過層に色素や無機酸化物の微粒子を混入し、再生光を主に吸収もしくは散乱によって減衰させる例を示した。ここでは、光透過層内に反射材料を設けることで再生光を減衰させる例を示す。
【００３０】
光情報記録媒体の基本的な構成は実施の形態１で述べたのと同じである。
図５には、シート状基板３１２の粘着材３１１と密着する面に予めＡｇを主成分とする反射膜３１４を略２６ｎｍ成膜しておいた例を示した。Ａｇを主成分とする反射膜３１４を略２６ｎｍ成膜することで、４０５ｎｍの波長の再生光に対する光透過層３０１の透過率は略４５％となるため、情報記録層Ａ３０６および情報記録層Ｂ３０９からの反射光量は、光透過層への入射光量を１００％として、それぞれ略５％とすることができた。光透過層に反射膜を形成することによる信号品質の劣化はほとんどみられなかった。
【００３１】
本実施例では、再生光量を下げるために光透過層にＡｇを主成分とする反射膜を形成したが、Ａｇを主成分とする反射膜のかわりに、Ａｕを略１３ｎｍ成膜しても構わない。目的とする透過率を達成することができ、安定した生産を行えるものを選ぶことが好ましい。
【００３２】
Ａｇを主成分とする反射膜を形成する場所としては、図６（ａ）のように光透過層の表面であっても構わない。表面に金属膜等を形成した場合、酸化等による金属膜の劣化が想定されるため、図６（ｂ）のように、金属膜表面にコート３１３を施しても構わない。もちろん、図６（ｃ）のように、複数の反射膜が形成されても構わない。
【００３３】
金属膜等の反射膜を光透過層に形成する場合、形成する場所が情報記録層に近すぎると情報記録層の再生信号を劣化させてしまうことが考えられるため、情報記録層からはできるだけ離して形成することが好ましい。本実施例のような構成の光情報記録媒体の場合、情報記録層と光透過層の反射層の距離が２０μｍよりも近くなると信号に影響が出た。２０μｍ以上離して形成することが好ましい。上記以外の基板、シート状基板、粘着材料、情報記録層の金属膜等については実施の形態１で述べたのと同様である。
【００３４】
本実施例で述べた反射膜と、実施の形態１で述べた色素や無機酸化物が同時に、光透過層中に存在しても構わない。
なお、本実施例では情報信号を凹凸のピットとして記録し、反射層を設けた、いわゆる再生専用型について説明したが、案内溝と反射膜と色素等を含む情報記録層からなる追記型であってもよいことは言うまでもない。また、情報記録層からの反射光量を下げるという目的であれば、本実施例のように２つの情報記録層を有するいわゆる２層光情報記録媒体でなくても、情報記録層が１つ、もしくは３つ以上といった光情報記録媒体に応用することももちろん可能である。
さらには光透過層を有する形状であれば、本実施例のような円盤状ディスクだけでなく、光カードのようなものに対しても有効である。
【００３５】
このようにして、上記実施の形態の光情報記録媒体によれば、情報記録層からの反射光量を低下させた光情報記録媒体を容易に得ることができ、再生専用型や追記型の記録媒体と、書換型記録媒体の情報記録層からの反射光量を同等にし、システムを簡素化することが可能である。
【００３６】
以上、本発明の実施の形態について例をあげて説明したが、本発明は、上記実施の形態に限定されず、本発明の技術的思想に基づき他の実施の形態に適用することができる。
【００３７】
（実施の形態３）
実施の形態３では、本発明の光情報記録媒体について一例を説明する。なお、実施の形態１および２で説明したのと同様の部分については、重複する説明を省略する場合がある。
【００３８】
実施の形態１および２では、光透過層としてシート状基板を粘着材で貼り合わせた構造や、シート状基板上に表面コートを施した構造について説明した。光透過層としてはそれ以外にも、図７（ａ）のように、シート上基板を紫外線硬化性接着剤で貼り合わせることも可能である。また、シート状基板等を使わずに、図７（ｂ）のように、紫外線硬化性樹脂のみで光透過層を形成することも可能である。
【００３９】
このような光透過層を有する情報記録媒体においても、光透過層に再生光の透過率を減衰させる材料または構成を設けることで、再生光量を下げることができることは言うまでもない。紫外線硬化性接着剤に色素などを混入する、反射膜を形成する、などは、実施の形態１および２で述べたのと同様の方法で行うことができる。
【００４０】
さらには、光情報記録媒体を再生する光の波長によっては、光透過層を形成しようとする材料そのものに、その光の波長を吸収等によって減衰させるものを選択することも可能である。
【００４１】
このようにして、上記実施の形態の光情報記録媒体によれば、情報記録層からの反射光量を低下させた光情報記録媒体を容易に得ることができ、再生専用型や追記型の記録媒体と、書換型記録媒体の情報記録層からの反射光量を同等にし、システムを簡素化することが可能である。
【００４２】
以上、本発明の実施の形態について例をあげて説明したが、本発明は、上記実施の形態に限定されず、本発明の技術的思想に基づき他の実施の形態に適用することができる。
【００４３】
（実施の形態４）
実施の形態４では、本発明の光情報記録媒体について一例を説明する。なお、実施の形態１ないし３のいずれかで説明したのと同様の部分については、重複する説明を省略する場合がある。
【００４４】
実施の形態１ないし３では、光透過層の厚みが１００μｍ程度で、再生する光の波長が４０５ｎｍ、レンズの開口数が０．８５である光情報記録媒体についていくつかの例を説明した。ここでは、他の形態の光情報記録媒体について説明する。
【００４５】
図８に示したように、略０．６ｍｍの厚みを持つ第１の基板６１２と第２の基板６０２を貼り合わせた構造の光情報記録媒体で、それぞれの基板は対向する主面に凹凸ピットを有し、第１の基板の凹凸ピット６０４には略２２ｎｍ、第２の基板の凹凸ピット６０７には略６０ｎｍのＡｇを主成分とする金属膜が成膜され、第１の情報記録層と第２の情報記録層は略３０μｍ離れている。この光情報記録媒体は、波長４０５ｎｍのレーザーと開口数０．６５のレンズを用いて、第１の基板側から再生を行った。
【００４６】
図８の光情報記録媒体においては、第１の基板が光透過層６０１となっている。この第１の基板に、実施の形態１ないし３と同じく、図９（ａ）のように、色素や無機酸化物の微粒子を混入したり、図９（ｂ）のように、表面に反射膜を形成したりして、再生光の透過率を減衰させることが可能である。さらには、第１の基板の再生側主面に表面コート６１３を施す等も、実施の形態１ないし３で説明したのと同じように行うことができる。
【００４７】
なお、本実施例では情報信号を凹凸のピットとして記録し、反射層を設けた、いわゆる再生専用型について説明したが、案内溝と反射膜と色素等を含む情報記録層からなる追記型であってもよいことは言うまでもない。また、情報記録層からの反射光量を下げるという目的であれば、本実施例のように２つの情報記録層を有するいわゆる２層光情報記録媒体でなくても、情報記録層が１つ、もしくは３つ以上といった光情報記録媒体に応用することももちろん可能である。
【００４８】
このようにして、上記実施の形態の光情報記録媒体によれば、情報記録層からの反射光量を低下させた光情報記録媒体を容易に得ることができ、再生専用型や追記型の記録媒体と、書換型記録媒体の情報記録層からの反射光量を同等にし、システムを簡素化することが可能である。
【００４９】
以上、本発明の実施の形態について例をあげて説明したが、本発明は、上記実施の形態に限定されず、本発明の技術的思想に基づき他の実施の形態に適用することができる。
【００５０】
（実施の形態５）
実施の形態５では、本発明の光情報記録媒体について一例を説明する。なお、実施の形態１ないし４のいずれかで説明したのと同様の部分については、重複する説明を省略する場合がある。
本実施の形態では、光透過層に再生光の透過率を減衰させるような材料または構成を設けず、情報記録層の反射率そのものを下げることで、再生光の反射光量を下げる例について説明する。
【００５１】
図１０（ａ）の基板７０２は射出成形により形成した厚さ略１．１ｍｍ、直径略１２０ｍｍ、中心孔７０３の直径略１５ｍｍのポリカーボネート基板であり、一方の主面に凹凸ピット７０４とＺｎＳを主成分とする誘電体７０５略１５ｎｍで構成される情報記録層Ａ７０６が設けてある。さらにその上に紫外線硬化性樹脂からなる厚み略２５μｍの分離層７１０を介して、凹凸ピット７０７とＺｎＳを主成分とする誘電体７０８略１５ｎｍで構成される情報記録層Ｂ７０９が設けてある。
【００５２】
光透過層７０１は、図１０（ｂ）に示したように、略５０μｍのポリカーボネート製シート状基板７１２を、アクリルを主成分とする厚さ略２５μｍの粘着材７１１で貼り合わせることにより形成した。本実施例ではこの貼り合わせを真空チャンバー中で行い、気泡を混入しないようにした。
【００５３】
この光情報記録媒体を、波長４０５ｎｍのレーザー光と、開口数０．８５のレンズで再生した。情報記録層Ａ７０６および情報記録層Ｂ７０９からの反射光量は、入射光量を１００％として、それぞれ略５％であった。反射光量が５％程度となることによる信号品質の劣化はなかった。
【００５４】
ここではＺｎＳを反射膜として用いたが、厚みを選ぶことで他の誘電体を利用することもできる。例えば、ＺｎＯなら略２２ｎｍ、Ｔａ２Ｏ５なら略２５ｎｍ、ＴｉＯ２なら略１２ｎｍ、ＧｅＮなら略１５ｎｍ、ＺｎＳ−ＳｉＯ２（モル分率８：２）なら略２２ｎｍ、などでも同様の効果を得ることができる。安定した膜厚を得ることができ、安定した生産ができるものを選択することが好ましい。
【００５５】
本実施例では、基板としてポリカーボネート、分離層として紫外線硬化性樹脂を用いたが、他の材料でも構わない。また、光情報記録媒体の構造が、実施の形態３で述べたような材料でも構わないし、実施の形態４で述べたような０．６ｍｍの基板を２枚貼り合わせたような構造でも構わないし、それ以外の構造においても適用できる。
【００５６】
なお、本実施例では情報信号を凹凸のピットとして記録し、反射層を設けた、いわゆる再生専用型について説明したが、案内溝と反射膜と色素等を含む情報記録層からなる追記型であってもよいことは言うまでもない。また、情報記録層からの反射光量を下げるという目的であれば、本実施例のように２つの情報記録層を有するいわゆる２層光情報記録媒体でなくても、情報記録層が１つ、もしくは３つ以上といった光情報記録媒体に応用することももちろん可能である。
さらには光透過層を有する形状であれば、本実施例のような円盤状ディスクだけでなく、光カードのようなものに対しても有効である。
【００５７】
このようにして、上記実施の形態の光情報記録媒体によれば、情報記録層からの反射光量を低下させ、情報を再生するためのシステムを簡素化することができる。
【００５８】
以上、本発明の実施の形態について例をあげて説明したが、本発明は、上記実施の形態に限定されず、本発明の技術的思想に基づき他の実施の形態に適用することができる。
【００５９】
（実施の形態６）
実施の形態６では、本発明の光情報記録媒体について一例を説明する。なお、実施の形態１ないし５のいずれかで説明したのと同様の部分については、重複する説明を省略する場合がある。
【００６０】
図１１（ａ）の基板８０２は射出成形により形成した厚さ略１．１ｍｍ、直径略１２０ｍｍ、中心孔８０３の直径略１５ｍｍのポリカーボネート基板であり、一方の主面に凹凸ピット８０４とＡｇを主成分とする反射膜８０５略１６ｎｍで構成される情報記録層Ａ８０６が設けてある。さらにその上に紫外線硬化性樹脂からなる厚み略２５μｍの分離層８１０を介して、凹凸ピット８０７とＡｕ反射膜８０８略８ｎｍで構成される情報記録層Ｂ８０９が設けてある。
【００６１】
光透過層は、図１１（ｂ）に示したように、略５０μｍのポリカーボネート製シート状基板８１２を、アクリルを主成分とする厚さ略２５μｍの粘着材８１１で貼り合わせることにより形成した。本実施例ではこの貼り合わせを真空チャンバー中で行い、気泡を混入しないようにした。
【００６２】
この光情報記録媒体を、波長４０５ｎｍのレーザー光と、開口数０．８５のレンズで再生した。ここで、Ａｕ反射膜は波長４０５ｎｍに対する吸収が非常に大きく、それゆえ情報記録層Ａ８０６まで透過する光が少なくなる。情報記録層Ａ８０６および情報記録層Ｂ８０９からの反射光量は、入射光量を１００％として、それぞれ略５％であった。反射光量が５％程度となることによる信号品質の劣化はなかった。
【００６３】
このように、再生光に対する吸収の多い材料を選択することによって、再生光量を低下させることができる。
本実施例では、基板としてポリカーボネート、分離層として紫外線硬化性樹脂を用いたが、他の材料でも構わない。また、光情報記録媒体の構造が、実施の形態３で述べたような材料でも構わないし、実施の形態４で述べたような０．６ｍｍの基板を２枚貼り合わせたような構造でも構わないし、それ以外の構造においても適用できる。
【００６４】
なお、本実施例では情報信号を凹凸のピットとして記録し、反射層を設けた、いわゆる再生専用型について説明したが、案内溝と反射膜と色素等を含む情報記録層からなる追記型であってもよいことは言うまでもない。また、情報記録層からの反射光量を下げるという目的であれば、本実施例のように２つの情報記録層を有するいわゆる２層光情報記録媒体でなくても、情報記録層が１つ、もしくは３つ以上といった光情報記録媒体に応用することももちろん可能である。
【００６５】
さらには光透過層を有する形状であれば、本実施例のような円盤状ディスクだけでなく、光カードのようなものに対しても有効である。
このようにして、上記実施の形態の光情報記録媒体によれば、情報記録層からの反射光量を低下させた光情報記録媒体を容易に得ることが可能となり、情報を再生するためのシステムを簡素化することができる。
【００６６】
以上、本発明の実施の形態について例をあげて説明したが、本発明は、上記実施の形態に限定されず、本発明の技術的思想に基づき他の実施の形態に適用することができる。
【００６７】
（実施の形態７）
実施の形態６では、本発明の光情報記録媒体について一例を説明する。なお、実施の形態１ないし５のいずれかで説明したのと同様の部分については、重複する説明を省略する場合がある。
【００６８】
実施の形態１では光透過層に色素や無機酸化物を混入する例、実施の形態２では光透過層に反射膜を形成する例、実施の形態５および６では情報記録層の反射膜そのものの反射率を下げる例、について示した。これらの例はそれぞれ独立に使用されてもいいし、それぞれの実施例を任意に組み合わせることによって、要求する反射率を得ることもできる。再生する光の波長に応じて最も安定で容易に作製できる方法を選択し、組み合わせることが好ましい。
【００６９】
（実施の形態８）
なお、従来ＤＶＤにおいてＹＡＧレーザー（波長１０６４ｎｍ）を使ってバーコード状のＢＣＡと呼ばれるバーコード状のマークを信号を有する高反射率の金属反射膜（例えばＡｌ合金膜）に形成し、ディスクのシリアル番号等を記録する方法が用いられているが反射率が５０％を切るような薄い反射膜においては、形成されるバーコードの形状が不安定になるとともに幅も広くなる。そのため、良好なＢＣＡを形成することが困難である。
【００７０】
そこで、本発明の実施の形態では、光をとおして再生するカバー層を形成する前に、反射膜にマークを印刷して形成することによって、カバー層を形成した後にＹＡＧレーザー等によってマークを形成するのと同様の、光ヘッドによって読み出し可能なバーコード状のマークを形成した。このマークには、各ディスクに固有の情報や複製防止の鍵等が記録されている。
【００７１】
また、カバー層の厚みが０．１ｍｍ以下と薄いために、カバー層形成に薄いシートを貼り合わせる場合には、そのシート上にマークを印策によって形成してから張り合わせることによっても、あるいはカバー層を形成した後にカバー層上にマークを印刷することによっても、同様に光ヘッドで読み出し可能なバーコード状のマークを形成可能である。
【００７２】
なお、本発明の実施の形態では、印刷によってマークを形成したが、光ヘッドで再生した際に反射光の強度変化を起こせるものであれば、印刷以外の方法でマークを形成しても同様の効果がえられる。
【００７３】
【発明の効果】
以上説明したように、本発明の光情報記録媒体によれば、再生専用型や追記型のような情報記録層の反射率を低くすることが困難な場合においても、情報記録層からの反射光量を下げることができ、書換型と、再生専用型または追記型との再生光に対するシステムのダイナミックレンジを小さくすることができ、その結果システムを簡素化することができる。
本発明によれば、以上のような有利な効果を得ることができる。
【図面の簡単な説明】
【図１】本発明にかかる光情報記録媒体を示す図である。
【図２】（ａ）〜（ｃ）は、それぞれ、本発明にかかる光情報記録媒体を示す図である。
【図３】（ａ）、（ｂ）は、それぞれ、本発明にかかる別の光情報記録媒体を示す図である。
【図４】本発明にかかる別の光情報記録媒体を示す図である。
【図５】本発明にかかる別の光情報記録媒体を示す図である。
【図６】（ａ）〜（ｃ）は、それぞれ、本発明にかかる別の光情報記録媒体を示す図である。
【図７】（ａ）、（ｂ）は、それぞれ、本発明にかかる別の光情報記録媒体を示す図である。
【図８】本発明にかかる別の光情報記録媒体を示す図である。
【図９】（ａ）〜（ｃ）は、それぞれ、本発明にかかる別の光情報記録媒体を示す図である。
【図１０】（ａ）、（ｂ）は、それぞれ、本発明にかかる別の光情報記録媒体を示す図である。
【図１１】（ａ）、（ｂ）は、本発明による別の光情報記録媒体を示す図である。
【符号の説明】
１０１　光透過層
１０２　基板
１０３　再生光の透過率を減衰させる材料または構成
１０４　情報記録層
１０５　再生光の透過率を減衰させる材料または構成
１１０　中心孔
２０１　光透過層
２０２　基板
２０３　中心孔
２０４　凹凸ピット
２０５　反射膜
２０６　情報記録層Ａ
２０７　凹凸ピット
２０８　反射膜
２０９　情報記録層Ｂ
２１０　分離層
２１１　色素混入した粘着材
２１２　シート状基板
２１３　表面コート
２２１　粘着材
３０１　光透過層
３０２　基板
３０３　中心孔
３０４　凹凸ピット
３０５　反射膜
３０６　情報記録層Ａ
３０７　凹凸ピット
３０８　反射膜
３０９　情報記録層Ｂ
３１０　分離層
３１１　粘着材
３１２　シート状基板
３１３　表面コート
３１４　反射膜
３２４　反射膜
４０１　光透過層
４０２　基板
４０３　中心孔
４０４　凹凸ピット
４０５　反射膜
４０６　情報記録層Ａ
４０７　凹凸ピット
４０８　反射膜
４０９　情報記録層Ｂ
４１０　分離層
４１１　紫外線硬化性樹脂
４１２　シート状基板
５０１　光透過層
５０２　基板
５０３　中心孔
５０４　凹凸ピット
５０５　反射膜
５０６　情報記録層Ａ
５０７　凹凸ピット
５０８　反射膜
５０９　情報記録層Ｂ
５１０　分離層
５１１　紫外線硬化性樹脂
６０１　光透過層
６０２　第２の基板
６０３　中心孔
６０４　凹凸ピット
６０５　反射膜
６０６　情報記録層Ａ
６０７　凹凸ピット
６０８　反射膜
６０９　情報記録層Ｂ
６１０　分離層
６１２　第１の基板
６１３　表面コート
６１４　反射膜
６２２　色素混入した第１の基板
７０１　光透過層
７０２　基板
７０３　中心孔
７０４　凹凸ピット
７０５　誘電体
７０６　情報記録層Ａ
７０７　凹凸ピット
７０８　誘電体
７０９　情報記録層Ｂ
７１０　分離層
７１１　粘着材
７１２　シート状基板
８０１　光透過層
８０２　基板
８０３　中心孔
８０４　凹凸ピット
８０５　反射膜
８０６　情報記録層Ａ
８０７　凹凸ピット
８０８　Ａｕ反射膜
８０９　情報記録層Ｂ
８１０　分離層
８１１　粘着材
８１２　シート状基板
【図１】
2004103101.tif 000003
【図２】
2004103101.tif 000004
【図３】
2004103101.tif 000005
【図４】
2004103101.tif 000006
【図５】
2004103101.tif 000007
【図６】
2004103101.tif 000008
【図７】
2004103101.tif 000009
【図８】
2004103101.tif 000010
【図９】
2004103101.tif 000011
【図１０】
2004103101.tif 000012
【図１１】
2004103101.tif 000013